(57)【特許請求の範囲】
【請求項１】
リン系有機モノマーを共重合したポリエステル樹脂：１００重量部と、水酸化アルミニウム：７０〜１３０重量部と、メラミンシアヌレート：１〜３０重量を含むことを特徴とする、難燃性ラミネート接着剤。
【請求項２】
リン系有機モノマーを共重合したポリエステル樹脂：１００重量部と、水酸化アルミニウム：７０〜１３０重量部と、カーボンブラック：１〜２０重量部を含むことを特徴とする、難燃性ラミネート接着剤。
【請求項３】
リン系有機モノマーを共重合したポリエステル樹脂：１００重量部と、水酸化アルミニウム：７０〜１３０重量部と、カーボンブラック：１〜２０重量部と、メラミンシアヌレート：１〜３０重量部を含むことを特徴とする、難燃性ラミネート接着剤
【請求項４】
リン系有機モノマーを共重合したポリエステル樹脂が、ヒドロキシル基および／またはカルボキシル基を有し、さらに、架橋剤としてイソシアネート化合物を含む、請求項１〜３のいずれか１項記載の難燃性ラミネート接着剤。
【請求項５】
絶縁性プラスチックフィルム、金属箔、および接着層で構成されるシールドテープにおいて、絶縁性プラスチックフィルムと金属箔との間を、請求項１〜４のいずれか１項記載の難燃性ラミネート接着剤で接着することを特徴とする、フラットケーブル用シールドテープ。
【請求項６】
絶縁性プラスチックフィルムが、ポリエチレンテレフタレートフィルム、ポリエチレンナフタレートフィルム、およびポリイミドフィルムから群より選ばれた少なくとも１種である、請求項５記載のフラットケーブル用シールドテープ。
【請求項７】
金属箔が、アルミニウム箔または銅箔である、請求項５または６記載のフラットケーブル用シールドテープ。
【請求項８】
金属箔の厚さが、５〜３０μｍである、請求項５〜７のいずれか１項記載のフラットケーブル用シールドテープ。
【発明の詳細な説明】
【技術分野】
【０００１】
本発明は、難燃性ラミネート接着剤、およびこれを用いたフラットケーブル用シールドテープに関する。
【背景技術】
【０００２】
近年、ディスプレイ、コンピューター、ゲーム機などの装置内の画像や音声を伝送するケーブルに、インピーダンス整合されたフラットケーブルが使用されている。このインピーダンス整合されたフラットケーブルは、高周波領域において使用されており、外部からの電磁波の影響を防ぐため、また、自身が発するノイズが外部機器に悪影響を及ぼさないように、シールドテープがフラットケーブルの外側に貼りつけられている。図１に示すように、通常のシールドテープは、基材であるポリエチレンテレフタレートフィルム１に、アルミニウムや銅の箔２を積層したものあるいはアルミニウムや銀などを蒸着し遮蔽層２を形成したものに、導電性で熱融着型接着剤である難燃化したポリエステル樹脂３を製膜あるいは絶縁性で熱融着型接着剤であるポリエステル樹脂３を、全面、斜線状、格子状、あるいは千鳥状に製膜しており、図２に示すように、通常のフラットケーブルは、このポリエチレンテレフタレートフィルム１に難燃化したポリエステル樹脂３を製膜したものを、１対用意し、難燃化したポリエステル樹脂３で平角導体４をラミネートしている。
【０００３】
現在、フラットケーブルの高速伝送化に伴うインピーダンス整合を取るために、絶縁層を厚くしたり、フラットケーブルとシールドテープとの間にインピーダンス調整テープを設けたりされている。基材であるポリエチレンテレフタレートフィルムは、測定周波数：１ＭＨｚにおける比誘電率が、３．１程度であり、熱融着型接着剤であるポリエステル樹脂も、ポリエチレンテレフタレートと同類のエステル系樹脂であることから、ポリエチレンテレフタレートと同等の比誘電率であると考えられる。
【０００４】
ケーブルのインピーダンスは、絶縁材料の比誘電率、厚さから計算することができる。また、フラットケーブルは、柔軟性、摺動性が求められるため、できるだけ薄く、やわらかい材料を選定する必要がある。薄くて柔軟なフラットケーブルを作製するためには、ポリオレフィン系やポリスチレン系などの、測定周波数：１ＭＨｚにおける比誘電率が２．１〜２．３程度の低誘電率の樹脂を、絶縁層として、また絶縁層とシールド層間に、インピーダンス調整テープとして使用する傾向がある。
【０００５】
また、インピーダンス調整テープとしては、ポリオレフィン系、ポリスチレン系またはポリエステル系樹脂に、空隙を持たせたフィルムを使用し、厚膜化せずに電気特性を向上させた材料も使用されている。しかし、ポリオレフィン系樹脂やポリスチレン系樹脂等は、比誘電率が低く、電気特性に優れる反面、燃えやすい材料であり、難燃化することが難しい材料である。これらの材料を難燃化する場合は、通常、臭素系難燃剤や、リン系難燃剤、酸化アンチモン等の無機系難燃剤を、樹脂に混ぜ込むことが、行われている。
【０００６】
ここで、フレキシブルフラットケーブルの難燃性規格としては、ＵＬ（ｕｎｄｅｒｗｒｉｔｅｒｓ  ｌａｂｏｒａｔｏｒｉｅｓ）があり、フラットケーブルではＵＬ１５８１のＶＷ−１（垂直燃焼試験）に合格することが求められている。上述の難燃性を確保するために、臭素や塩素原子などを含有するハロゲン系難燃剤、リン酸エステルなどのリン系難燃剤を樹脂に混ぜ込むことで難燃性を持たせているものがある。
【０００７】
しかし、ハロゲン系難燃剤を使用したものは、燃焼時に有毒なガスが発生するために、近年、環境への対応から、臭素系難燃剤などのハロゲン材料を使用しないハロゲンフリー化が望まれている。リン酸エステルなどのリン系難燃剤を使用したものは、経時でブリードアウトする傾向があり、接着性が低下する問題がある。また、ハロゲン系難燃剤を使用せず、ハロゲンフリーで難燃性を達成しようとするときには、ハロゲン系難燃剤で難燃化するときより、多量の酸化アンチモンや金属水酸化物などの無機系難燃剤やメラミンシアヌレートなどの窒素系難燃剤を、樹脂に添加する必要があり、接着性の低下に加えて、樹脂の物性が低下し、ひいては誘電率が上昇し、また、絶縁性が低下するなどの電気特性が低下する、という問題がある。これらのことから、絶縁層、インピーダンス調整層には、誘電率が小さく、難燃剤等の混合物の少ない材料を使用することが、望ましい。
【０００８】
難燃性を確保するために、基材フィルム、金属層、接着層を順次積層した電磁波シールド材で、接着層に導電材成分と難燃剤成分を加えるものがあるが（特許文献１）、この場合には、所望の難燃性を確保するために、導電材成分と難燃剤成分とを多く入れる必要があり、これにより、熱接着性が低下し、また、配合によっては電気特性が低下する、という問題があった。また、難燃性を確保するために金属薄膜の外側に難燃剤含有層を設けるものがあるが（特許文献２）、熱接着時にバインダーである樹脂が流動し取り扱いが難しい、また、耐摩擦、傷つき性に問題があった。
【先行技術文献】
【特許文献】
【０００９】
【特許文献１】特開２００３−１８８５７４号公報
【特許文献２】特開２００２−３１３１４６号公報
【発明の概要】
【発明が解決しようとする課題】
【００１０】
本発明は、優れた難燃性および接着性を有する難燃性ラミネート接着剤を提供すること、およびこの難燃性ラミネート接着剤を用いたシールドテープ、詳しくは、ハロゲンフリーで、難燃性であり、かつインピーダンス調整により高速伝送化が達成可能なフラットケーブル、を形成することができるシールドテープを提供することを課題とする。
【課題を解決するための手段】
【００１１】
上記問題を解決するために、本発明者らは、特定のポリエステル樹脂に、特定量の水酸化アルミニウムを含有させた難燃性ラミネート接着剤が、優れた難燃性および接着性を有することを見出した。また、この難燃性ラミネート接着剤を用い、フラットケーブルの最外になる部分に絶縁性プラスチックフィルム、難燃性を確保するために絶縁性プラスチックフィルムと金属箔の間に難燃性ラミネート接着剤層、金属箔の順に構成し、金属箔の内側すなわちフラットケーブルと接着させる熱接着剤層には難燃剤を含有させなくとも、ポリオレフィン系樹脂、ポリスチレン系樹脂やポリエステル系樹脂等の絶縁テープおよび／またはインピーダンス調整テープの使用が可能で、難燃性、耐熱性の優れたフラットケーブル用シールドテープを提供する。
【００１２】
本発明は、以下に示す構成によって上記課題を解決した難燃性ラミネート接着剤、およびこれを用いたフラットケーブル用シールドテープに関する。
（１）リン系有機モノマーを共重合したポリエステル樹脂：１００重量部と、水酸化アルミニウム：７０〜１３０重量部と、を含むことを特徴とする、難燃性ラミネート接着剤。
（２）さらに、カーボンブラック：１〜２０重量部を含む、上記（１）記載の難燃性ラミネート接着剤。
（３）さらに、メラミンシアヌレート：１〜３０重量部を含む、上記（１）または（２）記載の難燃性ラミネート接着剤。
（４）リン系有機モノマーを共重合したポリエステル樹脂が、ヒドロキシル基および／またはカルボキシル基を有し、さらに、架橋剤としてイソシアネート化合物を含む、上記（１）〜（３）のいずれか記載の難燃性ラミネート接着剤。
（５）絶縁性プラスチックフィルム、金属箔、および接着層で構成されるシールドテープにおいて、絶縁性プラスチックフィルムと金属箔との間を、上記（１）〜（４）のいずれか記載の難燃性ラミネート接着剤で接着した、フラットケーブル用シールドテープ。
（６）絶縁性プラスチックフィルムが、ポリエチレンテレフタレートフィルム、ポリエチレンナフタレートフィルム、およびポリイミドフィルムから群より選ばれた少なくとも１種である、上記（５）記載のフラットケーブル用シールドテープ。
（７）金属箔が、アルミニウム箔または銅箔である、上記（５）または（６）記載のフラットケーブル用シールドテープ。
（８）金属箔の厚さが、５〜３０μｍである、上記（５）〜（７）のいずれか記載のフラットケーブル用シールドテープ。
【発明の効果】
【００１３】
本発明（１）によれば、優れた難燃性および接着性を有するラミネート接着剤により、著しく難燃性に優れ、インピーダンス整合に適したフラットケーブル用シールドテープを容易に得ることができる。
【００１４】
本発明（５）によれば、著しく難燃性に優れ、インピーダンス整合されたフラットケーブルを容易に製造することができる。
【図面の簡単な説明】
【００１５】
【図１】通常のシールドテープの断面図の一例である。
【図２】通常のフラットケーブルの断面図の一例である。
【図３】実施例・比較例で用いたフラットケーブルの断面図である。
【図４】実施例・比較例で用いたシールドフラットケーブルの断面図である。
【発明を実施するための形態】
【００１６】
〔難燃性ラミネート接着剤〕
本発明の難燃性ラミネート接着剤は、リン系有機モノマーを共重合したポリエステル樹脂：１００重量部と、水酸化アルミニウム：７０〜１３０重量部と、を含むことを特徴とする。リン系有機モノマーを共重合したポリエステル樹脂単体でも難燃性があるが、当用途においては難燃剤を混合し、難燃性を向上させておく必要がある。
【００１７】
リン系有機モノマーを共重合したポリエステル樹脂は、リン原子を分子内に持つモノマーを縮合し、ポリマー化したものである。リン原子の含有率は、ポリエステル樹脂の重量を基準として、１〜５重量％のものが好ましい。このリン系有機モノマーを共重合したポリエステル樹脂は、ヒドロキシル基および／またはカルボキシル基を有することが好ましい。また、リン系有機モノマーを共重合したポリエステル樹脂の数平均分子量は、１０，０００〜３０，０００、ガラス転移点は、−２０〜７０℃が好ましい。ここで、数平均分子量は、ゲルパーミエーションクロマトグラフィー法（ＧＰＣ）により、標準ポリスチレンによる検量線を用いた値とする。また、ガラス転移温度は、示差走査熱量測定装置（ＤＳＣ）により測定する。なお、リン系有機モノマーを共重合したポリエステル樹脂は、単独でも２種以上を併用してもよい。
【００１８】
水酸化アルミニウムは、難燃性、接着性の観点から、平均粒径が０．１〜２０μｍであると好ましい。ここで、平均粒径は、マイクロトラック法で測定する。また、水酸化アルミニウムは、分散性、接着性、塗膜の柔軟性の観点から、高級脂肪酸類、シランカップリング剤、チタネートカップリング剤、アルミネートカップリング剤等の表面処理が施されていると好ましい。
【００１９】
水酸化アルミニウムは、リン系有機モノマーを共重合したポリエステル樹脂：１００重量部に対して、７０〜１３０重量部含み、９０〜１２０重量部含むと、好ましい。なお、水酸化アルミニウムは、単独でも２種以上を併用してもよい。
【００２０】
難燃性ラミネート接着剤は、リン系有機モノマーを共重合したポリエステル樹脂：１００重量部に対して、さらに、カーボンブラック：１〜２０重量部を含むと好ましく、３〜１５重量部含むと、より好ましい。カーボンブラックは、オイルファーネス法などの不完全燃焼法やサーマルブラック法などの熱分解法で製造されたものを使用できる。平均粒径が０．０１〜１μｍであると好ましく、比表面積が１０〜２００ｍ２／ｇであると好ましい。ここで、比表面積は、ＢＥＴ法で測定する。なお、カーボンブラックは、単独でも２種以上を併用してもよい。
【００２１】
また、難燃性ラミネート接着剤は、リン系有機モノマーを共重合したポリエステル樹脂：１００重量部に対して、さらに、メラミンシアヌレート：１〜３０重量部を含むと好ましく、メラミンシアヌレート：１０〜２０重量部を含むと、より好ましい。メラミンシアヌレートは、平均粒径が１〜３０μｍであると好ましい。なお、メラミンシアヌレートは、単独でも２種以上を併用してもよい。
【００２２】
難燃性ラミネート接着剤の架橋剤としては、イソシアネート系化合物、エポキシ系化合物、カルボジイミド系化合物、フェノール樹脂、アルキル化メラミン樹脂等で架橋できるが、イソシアネート系化合物を用いるのが望ましい。イソシアネート化合物としては、トリレンジイソシアネートもしくは４，４´―ジフェニルメタンジイソシアネート等の芳香族系、またはヘキサメチレンジイソシアネートやイソホロンジイソシアネートもしくはキシリレンジイソシアネートなどの脂肪族系のモノマーを、トリマー、ビューレット、トリメチロールプロパンアダクト等に変性したものが、使用できる。また、メタノール、フェノール、アセト酢酸エチル、ε−カプロラクタム等で、イソシアネート基をブロックしたイソシアネート化合物を使用することもできる。なお、架橋剤は、単独でも２種以上を併用してもよい。
【００２３】
イソシアネート系化合物の添加量は、固形分比率でリン系有機モノマーを共重合したポリエステル樹脂：１００重量部に対して、０．１〜５重量部が好適であり、０．５〜３重量部が、より好適である。
【００２４】
なお、本発明の難燃性ラミネート接着剤は、本発明の目的を損なわない範囲で、さらに必要に応じて、消泡剤、分散剤、酸化防止剤、金属不活性化剤、顔料、架橋助剤、カップリング剤その他の添加物や、溶剤を配合することができる。溶剤としては、揮発性、溶解性の観点から、トルエン、メチルエチルケトン、酢酸エチル等が好ましい。
【００２５】
〔難燃性ラミネート接着剤〕
本発明の難燃性ラミネート接着剤は、絶縁性プラスチックフィルム、金属箔、および接着層で構成されるシールドテープにおいて、絶縁性プラスチックフィルムと金属箔との間を、上記の難燃性ラミネート接着剤で接着することを特徴とする。この難燃性を向上させたフラットケーブル用シールドテープを、フラットケーブル外側に貼りつけることによって、低誘電率であるが、燃え易いポリオレフィン系、ポリスチレン系またはポリエステル系樹脂を含んでいても、フラットケーブル全体としての難燃性を向上させ、かつインピーダンス整合性に優れ、また電磁遮蔽性を実現することが可能となる。
【００２６】
より詳細には、フラットケーブルの最外になる部分に絶縁性プラスチックフィルム、難燃性を確保するための難燃性ラミネート接着剤層、金属箔、接着層の順に構成し、金属箔の内側すなわちインピーダンス調整テープあるいは絶縁テープと接着させるためのヒートシール可能な接着層には、難燃剤を含有しない樹脂を設けたフラットケーブル用シールドテープである。
【００２７】
フラットケーブルの最外層になる部分に設けられる絶縁性プラスチックフィルムに求められる要素としては、絶縁性、耐熱性、耐水性、耐薬品性、耐摩耗性、機械的強度に優れること、かつ低コストである。絶縁性プラスチックフィルムとしては、ポリエチレンテレフタレートフィルム、ポリブチレンテレフタレートフィルム、ポリエチレンナフタレートフィルム、ポリテトラメチレンテレフタレートフィルム、ポリエチレンフィルム、ポリプロピレンフィルム、ポリアミドフィルム、ポリフェニレンスルフィドフィルム、ポリイミドフィルム等が挙げられるが、絶縁性、難燃性、コストの面からポリエチレンテレフタレートフィルムが好適である。絶縁性プラスチックフィルムの厚さは、４〜２５μｍが好適であり、６〜１５μｍが、より好適である。絶縁性プラスチックフィルムの難燃性ラミネート接着剤を塗工する面は、コロナ放電処理、プラズマ処理、オゾン処理などの表面処理を施すことが望ましい。
【００２８】
絶縁性プラスチックフィルムと金属箔との間を接着する難燃ラミネート接着剤については、上述のとおりである。難燃ラミネート接着剤で形成される難燃ラミネート接着層の厚さは、難燃性、柔軟性、コストの観点から、２〜３０μｍが好ましく、５〜１５μｍが、より好ましい。また、この難燃ラミネート接着層は、耐熱性、耐湿性、耐久性の面から架橋しておく方が良い。
【００２９】
金属箔は、材料としてアルミニウム箔および銅箔が使用でき、低コストの市販のアルミニウム箔および銅箔を使用することができる。金属箔の厚さは、柔軟性、コストの観点から５〜３０μｍが好ましい。
【００３０】
接着層は、フラットケーブルの絶縁層、およびインピーダンス調整テープの材料により選定される。接着層の樹脂としては、飽和共重合ポリエステル、エチレン酢酸ビニル共重合体、塩化ビニル酢酸ビニル共重合体、酸変性ポリエチレン、酸変性ポリプロピレン、エチレンエチルアクリレート共重合体、エチレンアクリル酸共重合体、エチレンメタクリル酸共重合体、アイオノマー、スチレン系エラストマー、アクリル系エラストマーなどの熱融着型接着剤、アクリル系、ゴム系などの感圧型接着剤が使用できる。熱融着接着層の厚さは、難燃性、コストの観点から０．１〜１０μｍが好ましく、０．５〜３μｍが、より好ましい。接着層は、金属箔にグラビアロール等を用いてコーティングされ、その塗工形状はゼブラ状、格子状、千鳥状、全面等任意でよい。ここで、接着層には、難燃剤を含有させる必要がないので、接着層をゼブラ状、格子状等に塗工しても、十分な接着強度が得られる。
【００３１】
本発明のフラットケーブル用シールドテープの構造は、上記に限定されるものではなく、上記構成を含むものであればよい。当然に、上記構成を含む、例えば、絶縁性プラスチックフィルム−難燃性ラミネート接着剤−金属箔−難燃性ラミネート接着剤−絶縁性プラスチックフィルム−難燃性ラミネート接着剤−金属箔−接着層、絶縁性プラスチックフィルム−難燃性ラミネート接着剤−金属箔−難燃性ラミネート接着剤−金属箔−接着層、絶縁性プラスチックフィルム−難燃性ラミネート接着剤−金属箔−難燃性ラミネート接着剤−絶縁性プラスチックフィルム−接着層のようにすることにより、難燃性、シールド特性、耐熱性をより向上させることができる。
【実施例】
【００３２】
以下、実施例により、本発明を詳細に説明するが、本発明はこれらに限定されるものではない。
【００３３】
〔実施例６〜１８、比較例３〜７、参考例１〜５〕
リン系有機モノマーを共重合したポリエステル樹脂（東洋紡績製、商品名：バイロン６３７）：３．５ｋｇを、溶剤であるメチルエチルケトン：５．２ｋｇ、トルエン：１．３ｋｇに溶解し、リン系有機モノマーを共重合したポリエステル樹脂の溶液：１０ｋｇを作製した。このリン系有機モノマーを共重合したポリエステル樹脂の溶液に、表１〜６に示す重量比となるように、難燃剤である水酸化アルミニウム（昭和電工製、商品名：ハイジライトＨ−４２Ｓ）、および場合によりカーボンブラック（東海カーボン製、商品名：シーストＳ）、および／またはメラミンシアヌレート（日産化学製、商品名：ＭＣ−６０００）を加え、ボールミルで混合し、難燃性ラミネート接着剤を作製した。
【００３４】
次に、絶縁性フィルムとして、片面にコロナ放電処理を施した厚さ：１２μｍのポリエチレンテレフタレートフィルム等を準備した。作製した難燃ラミネート接着剤に、表１の割合のイソシアネート化合物（ＤＩＣ製、製品名：ＫＸ−７５）を混合したものを、ポリエチレンテレフタレートフィルムのコロナ放電処理を施した面に、塗工乾燥し、厚さ：１０μｍの膜を形成させた。難燃ラミネート接着剤を塗工したポリエステルフィルムの難燃ラミネート接着剤面に、厚さ：１０μｍのアルミニウム箔等を重ね合わせた後、熱ロールに通しラミネートした。ポリエチレンテレフタレートフィルムとアルミニウム箔とを、難燃ラミネート接着剤でラミネートしたもののアルミニウム箔面に、飽和共重合ポリエステル樹脂（ＤＩＣ製、商品名：ディックシールＡ−９７０）のトルエン、メチルエチルケトン溶液を、乾燥膜厚：３μｍになるようにバーコーターで塗工、乾燥し、フラットケーブル用シールドテープを得た。表１〜６で、「ＡＬ」はアルミニウム箔、「ＣＵ」は銅箔、「ＰＥＴ」はポリエチレンテレフタレートフィルム、「ＰＥＮ」はポリエチレンナフタレートフィルム、「ＰＩ」はポリイミドフィルムを示す。
【００３５】
〔実施例１９〕
金属箔を厚さ３０μｍのアルミニウム箔にしたこと以外は、実施例１６と同様に試験体を作製した。
【００３６】
〔実施例２０〕
金属箔を厚さ９μｍの銅箔にしたこと以外は、実施例１６と同様に試験体を作製した。
【００３７】
〔実施例２１〕
絶縁性プラスチックフィルムを厚さ６μｍのポリエチレンテレフタレートフィルムにしたこと以外は、実施例１６と同様に試験体を作製した。
【００３８】
〔実施例２２〕
絶縁性プラスチックフィルムを厚さ２５μｍのポリエチレンテレフタレートフィルムにしたこと以外は、実施例１６と同様に試験体を作製した。
【００３９】
〔実施例２３〕
絶縁性プラスチックフィルムを厚さ１２μｍのポリエチレンナフタレートフィルムにしたこと以外は、実施例１６と同様に試験体を作製した。
【００４０】
〔実施例２４〕
絶縁性プラスチックフィルムを厚さ２５μｍのポリイミドフィルムにしたこと以外は、実施例１６と同様に試験体を作製した。
【００４１】
〔実施例２５〕
難燃性接着剤の厚さを２０μｍにしたこと以外は、実施例１６と同様に試験体を作製した。
【００４２】
〔実施例２６〕
難燃性接着剤の厚さを３０μｍにしたこと以外は、実施例１６と同様に試験体を作製した。
【００４３】
〔比較例１〕
ラミネート接着剤として、リン系有機モノマーを共重合していないポリエステル樹脂（東洋インキ製造製、製品名：ＡＤ−５０２）とイソシアネート硬化剤（東洋インキ製造製、製品名：ＣＡＴ−ＲＴ８５）を使用して実施例１と同様に試験体を作製した。
【００４４】
〔比較例２〕
ラミネート接着剤として、リン系有機モノマーを共重合していないポリエステル樹脂（東洋インキ製造製、製品名：ＡＤ−５０２）とイソシアネート硬化剤（東洋インキ製造製、製品名：ＣＡＴ−ＲＴ８５）さらに難燃剤として水酸化アルミニウム（昭和電工製、商品名：ハイジライトＨ−４２Ｓ）を混合したものを使用し実施例１と同様に試験体を作製した。
【００４５】
〔比較例８〕
水酸化アルミニウムを用いないこと以外は、実施例９と同様に試験体を作製した。
【００４６】
〔比較例９〕
水酸化アルミニウムを用いず、メラミンシアヌレートを１００重量部にして、実施例１１と同様に試験体を作製した。
【００４７】
このフラットケーブル用シールドテープの難燃性（酸素指数）、層間強度（プラスチックフィルム−金属箔間）、ＵＬ１５８１  ＶＷ−１に準ずる試験は、次のように測定した。
【００４８】
〔酸素指数の測定〕
難燃性を評価するため、酸素指数の測定を行った。接着剤を離型フィルムに塗工し、長さ：１５０ｍｍ、幅：１５ｍｍ、厚さ：０．１０ｍｍに、製膜した。これを、酸素指数測定装置（スガ試験機株式会社製）を使用し、ＪＩＳ  Ｋ７２０１−２に基づき測定した。酸素指数２７．０以上を合格とした。表１〜６に、結果を示す。
【００４９】
〔層間強度の測定〕
プラスチックフィルムと金属箔を難燃ラミネート接着剤でラミネートしたものを、幅１５ｍｍに裁断し、ロイド材料試験機を使用しＴ型剥離を行い、層間接着力を測定した。層間強度幅：１５ｍｍ当り２．０Ｎ以上を合格とした。表１〜６に、結果を示す。
【００５０】
〔ＵＬ１５８１  ＶＷ−１に準ずる試験〕
図３に示すように、厚さ：１２μｍのポリエチレンテレフタレートフィルムと、厚さ：３０μｍの直鎖状低密度ポリエチレンフィルムとを、厚さ：２μｍのポリエステル系ラミネート接着剤でラミネートしたフィルム同士を、ラミネートし、フラットケーブルとした。インピーダンス調整テープとして、空孔含有ポリエステルフィルム（厚さ：１８８μｍ）を用意し、これに熱融着型ポリエステル樹脂を厚さ：１０μｍに製膜した。図４に示すように、これを前述のフラットケーブルの両側に貼り合わせ、その外側に実施例１〜２６、比較例１〜９のシールドテープを筒状に縦添えし、熱融着して、シールドフラットケーブルを作製した。作製したシールドフラットケーブルについて、ＶＷ−１に準ずる燃焼試験を行った。なお、ここで、「ＶＷ−１に準ずる燃焼試験」と記載するのは、ＶＷ−１燃焼試験での結果は、「合格」、「不合格」で示されるのに対し、本試験では、燃焼方法はＶＷ−１燃焼試験と同じであるが、ＶＷ−１試験の合格判定に加えて、結果を定量的に評価したためである。表１〜６に、結果を示す。表１〜６に記載した燃焼時間は、５体のケーブルの総燃焼時間である。ここで、１体のケーブルにつき５回着火するので、合計２５回の燃焼時間が、総燃焼時間となる。なお、ＶＷ−１試験で不合格になったものは、５回目着火するまでにシールドフラットケーブルが炎上しインジケーターフラッグが燃えた、または溶融物が滴下（いわゆるドリップ）して下に敷いた綿が炎上したため、総燃焼時間で表すことはできなかった。
【００５１】
〔硬化後の難燃性ラミネート接着剤の絶縁性測定〕
硬化後の実施例１３、１８の難燃性ラミネート接着剤の絶縁性を、ＪＩＳ  Ｋ６９１１に基づき、測定した。その結果、実施例１３、１８ともに、表面抵抗率は、１０１６Ω台の前半、体積抵抗は、１０１４Ω台であり、絶縁性であることが確認された。
【００５２】
【表１】
0005530193.tif 000002
【００５３】
【表２】
0005530193.tif 000003
【００５４】
【表３】
0005530193.tif 000004
【００５５】
【表４】
0005530193.tif 000005
【００５６】
【表５】
0005530193.tif 000006
【００５７】
【表６】
0005530193.tif 000007
【００５８】
表１からわかるように、実施例６〜２６のすべてで、酸素指数、層間強度、ＶＷ−１燃焼試験において、良好な結果であった。特に、インピーダンス調整テープとして、低誘電率の空孔含有ポリエステルフィルムを用いても、ＶＷ−１燃焼試験において良好な結果を得ることができたことは、顕著な効果である。また、リン含有ポリエステル樹脂に、水酸化アルミニウム、カーボンブラック、メラミンシアヌレートを添加した実施例１６、１７では、ＶＷ−１の総燃焼時間が、それぞれ、３８、４１秒と大変短く非常に良好であった。これに対して、リン系有機モノマーを共重合したポリエステル樹脂を使用しない比較例１、２、また、水酸化アルミニウムの含有量が少ない比較例３、４では、ＶＷ−１試験の結果が不合格であり、水酸化アルミニウムの含有量が多過ぎる比較例５、６では、層間強度が低かった。水酸化アルミニウムの代わりに、カーボンブラック、メラミンシアヌレートを添加した比較例７〜９でも層間強度が低かった。
【００５９】
このように、本発明の難燃性優れたラミネート接着剤は、優れた難燃性および接着性を有し、この難燃性ラミネート接着剤を用いて、著しく難燃性に優れ、かつインピーダンス整合に適したフラットケーブル用シールドテープが得られる。
【符号の説明】
【００６０】
１  ポリエチレンテレフタレートフィルム
２  金属箔または遮蔽層
３  ポリエステル樹脂
４  平角導体
１０  ポリエチレンテレフタレートフィルム
２０  ポリエステル系ラミネート接着剤
３０  直鎖状低密度ポリエチレンフィルム
４０  フラットケーブル
５０  インピーダンス調整テープ
６０  熱融着型ポリエステル樹脂
７０  シールドテープ
７１  飽和共重合ポリエステル樹脂
７２  金属箔
７３  難燃性ラミネート接着剤
７４  絶縁性プラスチックフィルム
【図１】
0005530193.tif 000008
【図２】
0005530193.tif 000009
【図３】
0005530193.tif 000010
【図４】
0005530193.tif 000011